(57)【要約】      （修正有）【課題】スポット溶接を介した鉄系材料製部材との異材接合でも、展延性の低いアルミダイキャスト製部材にクラックが発生せず、両者を確実に接合することが可能な異材接合用ピアスメタルを提供する。【解決手段】アルミダイキャスト製板材Ａに貫通される軸部３を頭部２から鉄系材料で一体的に突設形成し、その軸部３には、アルミダイキャスト製板材Ａへの貫通状態でアルミダイキャスト製板材Ａの貫通穴９に接触する接触部７と、接触部７よりも小径で且つアルミダイキャスト製板材Ａの貫通穴９に接触しない非接触部８とを形成する。また、電極の当接箇所が頭部２の中央部からずれた場合でも、溶接電流が軸部３の先端面４の中心部に集中するように、頭部２から軸部３にかけて中空形状とする。【選択図】図１
2020185602.tif 000002
【特許請求の範囲】
【請求項１】
アルミダイキャスト製部材と鉄系材料製部材との異材接合に用いられるピアスメタルであって、頭部と該頭部から突出された軸部とが鉄系材料で一体形成され、前記軸部がその突出先端面側から前記アルミダイキャスト製部材に貫通されると共に該軸部の外周面は該アルミダイキャスト製部材の貫通穴と接触され、前記先端面に当接された鉄系材料製部材と前記頭部とを一対の溶接電極で挟持加圧及び通電して前記軸部の先端部が前記鉄系材料製部材とスポット溶接される異材接合用ピアスメタルにおいて、
前記軸部には、該軸部が前記アルミダイキャスト製部材に貫通された状態で該軸部の外周面が該アルミダイキャスト製部材の貫通穴とは非接触な非接触部が形成されたことを特徴とする異材接合用ピアスメタル。
【請求項２】
前記軸部の突出先端面を除き、前記頭部の中央部から前記軸部の中心部にかけて中空形状であることを特徴とする請求項１に記載の異材接合用ピアスメタル。
【請求項３】
アルミダイキャスト製部材と鉄系材料製部材との異材接合に用いられるピアスメタルであって、頭部と該頭部から突出された軸部とが鉄系材料で一体形成され、前記軸部がその突出先端面側から前記アルミダイキャスト製部材に貫通されると共に該軸部の外周面は該アルミダイキャスト製部材の貫通穴と接触され、前記先端面に当接された鉄系材料製部材と前記頭部とを一対の溶接電極で挟持加圧及び通電して前記軸部の先端部が前記鉄系材料製部材とスポット溶接される異材接合用ピアスメタルにおいて、
前記軸部の突出先端面を除き、前記頭部の中央部から前記軸部の中心部にかけて中空形状であることを特徴とする異材接合用ピアスメタル。
【請求項４】
請求項１乃至３の何れか１項に記載の異材接合用ピアスメタルの前記軸部をアルミダイキャスト製部材に貫通し、該軸部の突出先端面に当接された鉄系材料製部材と前記頭部とを一対の溶接電極で挟持加圧及び通電することで前記軸部の先端部と前記鉄系材料製部材とをスポット溶接することを特徴とする異材接合方法。
【発明の詳細な説明】
【技術分野】
【０００１】
本発明は、異材接合用ピアスメタル及び該ピアスメタルを用いた異材接合方法、特に、アルミダイキャスト製部材と鉄系材料製部材の異材接合に用いられる異材接合用ピアスメタル及び該ピアスメタルを用いた異材接合方法に関する。
【背景技術】
【０００２】
車体製造におけるアルミニウム合金製部材同士のスポット溶接は確立化しつつあるが、アルミニウム合金製部材と鉄系材料製部材、例えば鋼板の異材スポット溶接、特に量産スポット溶接は開発途上にある。そこで、例えば、下記特許文献１に記載される異材接合用ピアスメタルをアルミニウム合金製部材に打ち込んで固定し、このピアスメタルと鉄系材料製部材をスポット溶接することでアルミニウム合金製部材と鉄系材料製部材を異材接合する方法が用いられている。この異材接合用ピアスメタルは、頭部とその頭部から突設された軸部とが鉄系材料で一体形成されて構成され、その軸部を突出先端面側からアルミニウム合金製部材に貫通すると、頭部に設けられたかしめ部によってピアスメタルがアルミニウム合金製部材にかしめ固定される。このとき、軸部の外周面はアルミニウム合金製部材に接触している。そして、軸部の貫通先端面に鉄系材料製部材を当接し、その鉄系材料製部材とピアスメタルの頭部とを一対の溶接電極で挟持加圧及び通電することにより、軸部の先端部が鉄系材料製部材とスポット溶接され、これによりアルミニウム合金製部材と鉄系材料製部材が異材接合される。
【先行技術文献】
【特許文献】
【０００３】
【特許文献１】特許第５７２２４７９号公報
【発明の概要】
【発明が解決しようとする課題】
【０００４】
しかしながら、アルミニウム合金製部材の中でも、アルミニウム合金を鋳造したアルミダイキャスト製部材と鉄系材料製部材を、上記異材接合用ピアスメタルを用いたスポット溶接によって異材接合すると、アルミダイキャスト製部材の特に端縁部近傍においてクラック（割れ）が生じる。この問題は、アルミダイキャスト製部材の展延性の低さによるものであると考えられるので、異材接合用ピアスメタルを用いた鉄系材料製部材との異材接合の以前に、アルミダイキャスト製部材を熱処理して展延性を高めることが考えられるが、その場合には、余分な熱処理工程が必要となり、作業性の面でもコストの面でも実用的でない。したがって、スポット溶接を介したアルミダイキャスト製部材と鉄系材料製部材の異材接合でも、アルミダイキャスト製部材にクラックが発生しない異材接合用ピアスメタル及び該ピアスメタルを用いた異材接合方法が求められる。
【０００５】
また、車両用のパネル部材をスポット溶接する場合、電極を産業用ロボットなどのマニュプレータに搭載してスポット溶接することが広く行われている。しかしながら、スポット溶接の対象が大型のパネル部材であることから、パネル部材に対する電極の当接箇所が多少ずれてしまうのは防ぎえない。その結果、ピアスメタルの頭部の中央部から電極がずれると、ピアスメタルを構成する鉄系材料よりも電気伝導率の良好なアルミダイキャスト製部材側に分流が生じ、アルミダイキャスト製部材が溶けて飛散したり、ナゲット径が小さくなったりして、ピアスメタルと鉄系材料製部材の接合が不十分になるという問題がある。したがって、スポット溶接を介したアルミダイキャスト製部材と鉄系材料製部材の異材接合でも、ピアスメタルを介して鉄系材料製部材とアルミダイキャスト製部材を確実に接合することが可能な異材接合用ピアスメタル及び該ピアスメタルを用いた異材接合方法が求められる。
【０００６】
本発明は、上記課題に鑑みてなされたものであり、その目的は、スポット溶接を介したアルミダイキャスト製部材と鉄系材料製部材の異材接合でも、アルミダイキャスト製部材にクラックが発生せず、両者を確実に接合することが可能な異材接合用ピアスメタル及び該ピアスメタルを用いた異材接合方法を提供することにある。
【課題を解決するための手段】
【０００７】
上記目的を達成するための本発明の異材接合用ピアスメタルは、
アルミダイキャスト製部材と鉄系材料製部材との異材接合に用いられるピアスメタルであって、頭部と該頭部から突出された軸部とが鉄系材料で一体形成され、前記軸部がその突出先端面側から前記アルミダイキャスト製部材に貫通されると共に該軸部の外周面は該アルミダイキャスト製部材の貫通穴と接触され、前記先端面に当接された鉄系材料製部材と前記頭部とを一対の溶接電極で挟持加圧及び通電して前記軸部の先端部が前記鉄系材料製部材とスポット溶接される異材接合用ピアスメタルにおいて、
前記軸部には、該軸部が前記アルミダイキャスト製部材に貫通された状態で該軸部の外周面が該アルミダイキャスト製部材の貫通穴とは非接触な非接触部が形成されたことを特徴とする。
【０００８】
この構成によれば、スポット溶接時、アルミダイキャスト製部材の貫通穴に貫通されている軸部は熱膨張するが、アルミダイキャスト製部材への貫通時にアルミダイキャスト製部材の貫通穴と非接触な非接触部では、熱膨張しても貫通穴に非接触なままか、又は接触しても小さな押圧力しか生じないので、例えば外径が一定で寸胴な軸部を有する従来のピアスメタルに比して、アルミダイキャスト製部材にかかる応力（圧縮応力）が０か又は小さく、その結果、展延性の低いアルミダイキャスト製部材でもクラックの発生を防止することができる。
【０００９】
また、本発明の他の構成は、前記軸部の突出先端面を除き、前記頭部の中央部から前記軸部の中心部にかけて中空形状であることを特徴とする。
【００１０】
この構成によれば、スポット溶接時の軸部の熱膨張時にあっても、中空形状な軸部では、中実な軸部に比して、径方向外側への熱膨張量が小さく、これによりアルミダイキャスト製部材にかかる応力（圧縮応力）が小さくなるので、展延性の低いアルミダイキャスト製部材でもクラックの発生を防止することができる。また、上記電極の当接位置が頭部の中央部、すなわち軸部の中心部からずれた場合であっても、軸部の突出先端面ではスポット溶接時に通電される電流が軸部の中心部に集中して流れ、これにより軸部の突出先端部と鉄系材料製部材との間に確実にナゲットが形成される。その結果、ピアスメタルの軸部と鉄系材料製部材が確実にスポット溶接され、これに伴ってアルミダイキャスト製部材と鉄系材料製部材が確実に異材接合される。
【００１１】
また、本発明の他の異材接合用ピアスメタルは、
アルミダイキャスト製部材と鉄系材料製部材との異材接合に用いられるピアスメタルであって、頭部と該頭部から突出された軸部とが鉄系材料で一体形成され、前記軸部がその突出先端面側から前記アルミダイキャスト製部材に貫通されると共に該軸部の外周面は該アルミダイキャスト製部材の貫通穴と接触され、前記先端面に当接された鉄系材料製部材と前記頭部とを一対の溶接電極で挟持加圧及び通電して前記軸部の先端部が前記鉄系材料製部材とスポット溶接される異材接合用ピアスメタルにおいて、
前記軸部の突出先端面を除き、前記頭部の中央部から前記軸部の中心部にかけて中空形状であることを特徴とする。
【００１２】
この構成によれば、上記電極の当接位置が頭部の中央部、すなわち軸部の中心部からずれた場合であっても、軸部の突出先端面ではスポット溶接時に通電される電流が軸部の中心部に集中して流れ、これにより軸部の突出先端部と鉄系材料製部材との間に確実にナゲットが形成される。その結果、ピアスメタルの軸部と鉄系材料製部材が確実にスポット溶接され、これに伴ってアルミダイキャスト製部材と鉄系材料製部材が確実に異材接合される。
【００１３】
また、本発明の異材接合方法は、上記異材接合用ピアスメタルの前記軸部をアルミダイキャスト製部材に貫通し、該軸部の突出先端面に当接された鉄系材料製部材と前記頭部とを一対の溶接電極で挟持加圧及び通電することで前記軸部の先端部と前記鉄系材料製部材とをスポット溶接することを特徴とする。
【００１４】
この構成によれば、スポット溶接時、アルミダイキャスト製部材に貫通されている軸部は熱膨張するが、例えば中実で且つ外径が一定で寸胴な軸部を有する従来のピアスメタルに比して、アルミダイキャスト製部材にかかる応力（圧縮応力）が小さくなるので、展延性の低いアルミダイキャスト製部材でもクラックの発生を防止することができる。
【発明の効果】
【００１５】
以上説明したように、本発明によれば、スポット溶接を介して展延性の低いアルミダイキャスト製部材を鉄系材料製部材と異材接合する場合であっても、アルミダイキャスト製部材のクラックの発生を防止することができ、また両者を確実に接合することができ、これによりアルミダイキャスト製部材と鉄系材料製部材の異材接合の品質を向上することができる。
【図面の簡単な説明】
【００１６】
【図１】本発明の異材接合方法に用いられる異材接合用ピアスメタルの一実施の形態を示すスポット溶接前の断面図である。
【図２】図１の異材接合用ピアスメタルの第１変形例の断面図である。
【図３】図１の異材接合用ピアスメタルの第２変形例の断面図である。
【図４】図１の異材接合用ピアスメタルの第３変形例の断面図である。
【図５】図１の異材接合用ピアスメタルの第４変形例の断面図である。
【図６】アルミダイキャスト製部材に発生したクラックの説明図である。
【図７】図１〜図６の異材接合用ピアスメタルによる通電電流密度の説明図である。
【図８】図１〜図６の異材接合用ピアスメタルの頭部に当接されるスポット溶接用電極の説明図である。
【発明を実施するための形態】
【００１７】
以下に、本発明の異材接合用ピアスメタル及び該ピアスメタルを用いた異材接合方法の一実施の形態について図面を参照して詳細に説明する。図１は、この実施の形態の異材接合用ピアスメタル（以下、単にピアスメタル）１の軸部３をアルミダイキャスト製板材（部材）Ａに貫通し、その貫通先端面４に鉄系材料製板材（部材）Ｂに当接した、スポット溶接前の状態を示す断面図である。図１（Ａ）と図１（Ｂ）の違いは、後述する凹部１０の有無だけである。このあとのスポット溶接工程は、例えば図７にあるように、ピアスメタル１の頭部と鉄系材料製板材Ｂを一対の電極Ｅで加圧しながら挟持し、その状態で電極Ｅ間にスポット溶接電流を通電する。その結果、ピアスメタル１の軸部３の突出先端部と鉄系材料製板材Ｂの間に、両者が溶融・固化したナゲットが形成されて、ピアスメタル１の軸部３と鉄系材料製板材Ｂがスポット溶接され、これによりアルミダイキャスト製板材Ａと鉄系材料製板材Ｂが異材接合される。なお、ピアスメタル１の軸部３は、例えば上記特許文献１に記載されるように、一組のダイス（パンチとダイ）を用いてアルミダイキャスト製板材Ａに打ち込まれる（打鋲するともいう）ことが多い。その際、ピアスメタル１の軸部３はアルミダイキャスト製板材Ａを打ち抜き、アルミダイキャスト製板材Ａには貫通穴９が形成される。
【００１８】
ピアスメタル１は、例えば上記特許文献１に記載されるように、略円板状の頭部２と、この頭部２から突設された略円柱状の軸部３とが、同一の鉄系材料で一体に形成されてなり、頭部２の外径は軸部３の外径より大きく、一般に、頭部２と軸部３は同軸とされる。頭部２の軸部３とは反対側の頂面２ａ、すなわち図１の上面は、後述するように、スポット溶接時の電極当接箇所を中央部に寄せるために、球面状に突出するドーム形状とした。また、頭部２の軸部３側の面、すなわち図１の下面の周縁部を半円断面形状のリング状に連続突出してかしめ部５とし、その内周側に環状の凹溝６を形成した。前述のように、ピアスメタル１の軸部３は被打鋲部材、すなわち、この実施の形態ではアルミダイキャスト製板材Ａに打ち込まれるが、その際、リング突条であるかしめ部５がアルミダイキャスト製板材Ａに食い込み、その内側の板材材料が凹溝６内に塑性流動し、これによりピアスメタル１がアルミダイキャスト製板材Ａにかしめ固定される。この実施の形態では、かしめ部５の板材打ち込み時にアルミダイキャスト製板材Ａにクラックが生じないように、このかしめ部５の半円断面形状の曲率半径を調整した。
【００１９】
また、この実施の形態では、軸部３の先端面４を球面状に突出するドーム形状とした。図から明らかなように、このドーム形状の先端面４のみがアルミダイキャスト製板材Ａから鉄系材料製板材Ｂ側に突出するように設定されている。このドーム形状の先端面４のアルミダイキャスト製板材Ａからの突出寸法は予め設定されており、ドーム形状の軸部先端面４と軸部３の外周のなす角度がアルミダイキャスト製板材Ａの打ち抜きの剪断加工力に影響し、その角度は先端面４のドーム形状を形成する球面の曲率半径で変わる（正確には、軸部３の外径にも依存する）。すなわち、先端面４のドーム形状の球面の曲率半径が大きいと、アルミダイキャスト製板材Ａの打ち抜きの剪断加工力が低下するが、逆に、その曲率半径が小さいと貫通穴９の打ち抜き周囲にバリが発生する。この実施の形態では、このトレードオフが両立するように、先端面４のドーム形状の球面曲率半径を調整した。また、軸部先端面４のドーム形状化には、後述するように、スポット溶接時の電流密度を軸部先端面４の中心部に集中して、軸部３の先端中心部と鉄系材料製板材Ｂの間のナゲット形成を確実なものとする効果もある。
【００２０】
また、この実施の形態では、ピアスメタル１の軸部３に、アルミダイキャスト製板材Ａへの貫通（打ち込み）状態でアルミダイキャスト製板材Ａに接触状態となる接触部７と、その接触部７より小径で、アルミダイキャスト製板材Ａに接触しない非接触部８を軸部突出方向の所定範囲に設けた。この非接触部８では、貫通穴９の軸直角断面積よりも軸直角断面積が小さい。図１の例では、軸部３の頭部２側、すなわち基端部側と、頭部２と反対側、すなわち突出先端部のそれぞれを、アルミダイキャスト製板材Ａの貫通穴９と同径で且つ円柱状の第１円柱形接触部７及び第２円柱形接触部７とし、両者の間を円弧断面形状に窪ませて円弧断面窪み型非接触部８とした。特に、前述したかしめ部５の径方向内側にアルミダイキャスト製板材Ａの貫通穴９に接触する第１円柱形接触部７があることで、かしめ部５と第１円柱接触部７によるピアスメタル１のかしめ力が確保される。
【００２１】
軸部３が、同一外径の、いわゆる寸胴で、その外周面が全てアルミダイキャスト製板材Ａの貫通穴９に接触していると、スポット溶接時の熱膨張でアルミダイキャスト製板材Ａに大きな応力（圧縮応力）が作用する。アルミダイキャスト製板材（部材）Ａは、鋳造しないアルミニウム合金と比較して、展延性が低いので、スポット溶接後、例えば図６に示すように、特に部材の端縁部においてクラックＣが発生するおそれがある。これに対し、軸部３の一部、具体的には軸部突出方向の所定の範囲に、アルミダイキャスト製板材Ａの貫通穴９に接触しない非接触部８を形成することにより、スポット溶接時に熱膨張しても、その非接触部８では、アルミダイキャスト製板材Ａに接触しないか、又は接触しても少ししか押圧しないので、アルミダイキャスト製板材Ａにかかる応力が０か又は小さく、クラックＣの発生を防止することができる。なお、非接触部８は、軸部３の外周全周であることが望ましいが、軸部３の外周の一部であっても、上記クラック防止の効果はある。
【００２２】
この接触部７と非接触部８の構成には、種々の変形例が考えられる。図２は、図１の軸部３の第１変形例であり、図１の例と同様に、軸部３の頭部２側、すなわち基端部側をアルミダイキャスト製板材Ａの貫通穴９と同径で且つ円柱状の円柱形接触部７とすると共に、上記ドーム形状の先端面４の外周縁をアルミダイキャスト製板材Ａの貫通穴９と同径の外周接触部７とし、両者の間を円弧断面形状に窪ませて円弧断面窪み型非接触部８とした。図３は、図１の軸部３の第２変形例であり、図２の例と同様に、上記ドーム形状の先端面４の外周縁を外周接触部７とすると共に、上記凹溝６の内周縁のみをアルミダイキャスト製板材Ａの貫通穴９と同径の内周接触部７とし、両者の間を円弧断面形状に窪ませて円弧断面窪み型非接触部８とした。図４は、図１の軸部３の第３変形例であり、図３の例と同様に、上記ドーム形状の先端面４の外周縁を外周接触部７とすると共に、上記凹溝６の内周縁のみを内周接触部７とし、両者の間をＬ字断面形状に窪ませて鼓型非接触部８とした。図５は、図１の軸部３の第４変形例であり、軸部３の突出方向中央部をアルミダイキャスト製板材Ａの貫通穴９と同径で円柱状の円柱形接触部７とすると共に、軸部３の突出方向先端部及び基端部を面取り形状に窪ませて面取り型非接触部８とした。なお、図５の軸部３では、先端面４の外周縁でアルミダイキャスト製板材Ａに必要な内径の貫通穴９を剪断加工することができないので、この場合には、アルミダイキャスト製板材Ａに予め貫通穴９を形成し、その貫通穴９にピアスメタル１の軸部３を貫通してかしめ固定する。
【００２３】
また、図１（Ｂ）を除く実施の形態では、上記軸部３の突出先端面４を除き、上記頭部２の中央部から軸部３の中心部にかけて中空形状となっている。この中空形状を形成する凹部１０は、例えば、頭部２や軸部３と同軸の円孔であるが、その他の断面形状であってもよい。上記スポット溶接の電極Ｅは、例えば産業用ロボット（以下、ロボット）のマニュプレータに搭載されている。ロボットは、周知のように、ティーチングされた軌道に沿って詳細に作動するものの、スポット溶接の対象が大型のパネル部材であることから、パネル部材に対する電極Ｅの当接箇所が多少ずれてしまうのは防ぎえない。
【００２４】
図７の上半部は、本来、当接すべきピアスメタル１の頭部２の中央部から電極Ｅが図示左方にずれた場合の概略断面図である。この図は、頭部２の中央部からの電極Ｅのずれを明確にするために、頭部２の頂面２ａが、上記ドーム形状でなく、平坦であり、且つ軸部３も寸胴な例を示している。この例のように、電極Ｅとピアスメタル１の当接箇所が軸部断面上からずれてアルミダイキャスト製板材Ａ上になってしまった場合、頭部２及び軸部３が中実であると、ピアスメタル１を構成する鉄系材料よりも電気伝導率の良好なアルミダイキャスト製板材Ａ側に分流が生じ、アルミダイキャスト製板材Ａが溶けて飛散したり、ナゲット径が小さくなったりして、ピアスメタル１と鉄系材料製板材Ｂの接合が不十分になるという問題がある。
【００２５】
図７の下半部には、ピアスメタル１の軸部先端面４におけるスポット溶接時の電流密度を同図上半部の電極Ｅの位置に対応させて示しており、図の破線が、頭部２及び軸部３が中実な従来のピアスメタル１の軸部先端面４における電流密度である。この例では、軸部先端面４をドーム形状に突出させているので、軸部先端面４におけるスポット溶接時の電流密度を軸部先端面４の中心部に、ある程度、寄せることができるが、それでも、電流密度は電極Ｅの当接している箇所が最大となりやすい。一方、頭部２及び軸部３を中空形状とすると、図の実線に示すように、軸部先端面４におけるスポット溶接時の電流密度が中心部で最大となる。すなわち、頭部２及び軸部３を中空形状とすることにより、スポット溶接電流を軸部先端面４の中心部に集中させることが可能となり、その結果、アルミダイキャスト製板材Ａの溶融を回避してナゲット径を大きくすることができ、これによりピアスメタル１と鉄系材料製板材Ｂの接合を確実なものとすることができる。なお、頭部２及び軸部３を中空形状とする凹部１０は、底部から軸部先端面４までの距離が軸部３の突出寸法の半分以下の距離の位置に底部があるような形状とすることが好ましい。また、後述するように、頭部２の頂面２ａをドーム形状とすることで、より一層、軸部先端面４の中心部にスポット溶接時の電流密度を集中することができる。
【００２６】
なお、この中空形状によっても、スポット溶接時のクラック発生低減効果が期待できる。中空形状では、中実形状に比べて、同じ顕熱に対する径方向外側への膨張量を小さくすることができるので、その分だけ、スポット溶接時の軸部３の熱膨張時に、アルミダイキャスト製板材Ａにかかる圧縮応力を小さくすることができ、これにより上記クラックの発生を低減することが可能となる。
【００２７】
また、この実施の形態では、前述のように、頭部２の頂面２ａもドーム形状に突出させている。図８（Ｂ）に示すように、頭部２の頂面２ａが平坦であると、電極Ｅの当接箇所のずれを頭部２の中央部に寄せることはできない（図７と同じ）。一方、図８（Ａ）に示すように、頭部２の頂面２ａが球面状のドーム形状であると、同じ電極位置であっても、電極Ｅの当接箇所を頭部２の中央部に寄せることができ、その分だけ、図７に示す電流密度を軸部先端面４の中心部に集中させることが可能となる。なお、この説明からも推察されるように、頭部２の頂面２ａを球面状にドーム化することによってスポット溶接時の電流密度を軸部先端面４の中心部に集中させることが可能であることから、例えば図１（Ｂ）に示すように、頭部２及び軸部３を中実としてもよい。
【００２８】
このように、この実施の形態の異材接合用ピアスメタル及び該ピアスメタルを用いた異材接合方法では、アルミダイキャスト製板材Ａに貫通された状態でアルミダイキャスト製板材Ａの貫通穴９に接触状態となる接触部７と、接触部７よりも小径で且つアルミダイキャスト製板材Ａに貫通された状態で該アルミダイキャスト製板材Ａの貫通穴９に接触しない非接触部８とをピアスメタル１の軸部３に形成した。これにより、スポット溶接時、アルミダイキャスト製板材Ａに貫通されている軸部３は熱膨張するが、アルミダイキャスト製板材Ａへの貫通時にアルミダイキャスト製板材Ａに非接触の非接触部８では、アルミダイキャスト製板材Ａにかかる応力（圧縮応力）が０であるか又は小さいので、展延性の低いアルミダイキャスト製板材ＡでもクラックＣの発生を防止することができる。
【００２９】
また、頭部２の中央部から軸部３の中心部にかけて中空形状としたことにより、スポット溶接の電極Ｅの当接位置が頭部２の中央部、すなわち軸部３の中心部からずれた場合であっても、軸部３の突出先端面４ではスポット溶接時に通電される電流が軸部３の中心部に集中して流れ、これにより軸部３の突出先端部と鉄系材料製部材との間に確実にナゲットが形成される。その結果、ピアスメタル１の軸部３と鉄系材料製部材が確実にスポット溶接され、これに伴ってアルミダイキャスト製板材Ａと鉄系材料製板材Ｂが確実に異材接合される。
【００３０】
以上、実施の形態に係る異材接合用ピアスメタル及び該ピアスメタルを用いた異材接合方法について説明したが、本件発明は、上記実施の形態で述べた構成に限定されるものではなく、本件発明の要旨の範囲内で種々変更が可能である。例えば、上記実施の形態では、ピアスメタルを用いて接合されるアルミダイキャスト製部材及び鉄系材料製部材を共に板材としたが、本発明のピアスメタルを用いて接合される部材は、必ずしも板材である必要はない。
【符号の説明】
【００３１】
１  ピアスメタル
２  頭部
３  軸部
４  先端面
５  かしめ部
６  凹溝
７  接触部
８  非接触部
９  貫通穴
１０  凹部
Ａ  アルミダイキャスト製板材（部材）
Ｂ  鉄系材料製板材（部材）
Ｃ  クラック
Ｅ  電極
【図１】
2020185602.tif 000003
【図２】
2020185602.tif 000004
【図３】
2020185602.tif 000005
【図４】
2020185602.tif 000006
【図５】
2020185602.tif 000007
【図６】
2020185602.tif 000008
【図７】
2020185602.tif 000009
【図８】
2020185602.tif 000010